КРЕМНИЙОРГАНИЧЕСКАЯ КОМПОЗИЦИЯ И СПОСОБ ЕЕ ПРИГОТОВЛЕНИЯ

1. Отверждаемая композиция, образующая гистерезисный кремнийорганический гель, включающая в себя:
(A) по меньшей мере один органополисилоксан, содержащий по меньшей мере две присоединенных через атом кремния алкенильных группы на молекулу;
(B) по меньшей мере один органоводородполисилоксан, содержащий по меньшей мере два присоединенных через атом кремния атома водорода на молекулу, где упомянутый органоводородполисилоксан (B) применяется в таком количестве, что мольное отношение общего количества связанных через атом кремния атомов водорода, содержащихся в органоводородполисилоксане (B), к одной связанной через атом кремния алкенильной группе, содержащейся в органополисилоксане (A), составляет от около 0,20 до около 0,79;
(C) наполнитель в количестве от около 25 до около 100 частей на 100 частей органополисилоксана (A);
(D) катализатор; и
(E) ингибитор, где время восстановления упомянутой отверждаемой композиции, образующей гистерезисный кремнийорганический гель, является большим, чем около 3 с.
2. Отверждаемая композиция, образующая гистерезисный кремнийорганический гель, по п.1, где органополисилоксан (A) включает в себя продукт реакции линейного полиорганосилоксана, разветвленного полиорганосилоксана и трехмерного полиорганосилоксана.
3. Отверждаемая композиция, образующая гистерезисный кремнийорганический гель, по п.1, в которой полиорганосилоксан (A) далее может включать в себя, в добавление к полиорганосилоксану, который независимо содержит по меньшей мере две присоединенных через атом кремния алкенильных группы на молекулу, не содержащий алкенила полиорганосилоксан, выбранный из группы, состоящей из линейного полиорганосилоксана, разветвленного полиорганосилоксана, трехмерного полиорганосилоксана, смоляного полиорганосилоксана и их комбинации, где каждый полиорганосилоксан не содержит любых алкенильных групп.
6
6
3/2
4/2,
4. Отверждаемая композиция, образующая гистерезисный кремнийорганический гель, по п.1, где полиорганосилоксан (A) может представлять собой по существу смоляной полиорганосилоксан и включает в себя не менее, чем около 30 мас.% от T и/или Q фрагментов, основываясь на массе по существу смоляного полиорганосилоксана, где T=RSi0 и Q=SiO где R является выбранным из группы, состоящей из одновалентного углеводородного радикала, имеющего от одного до около шестидесяти атомов углерода; ненасыщенного одновалентного углеводородного радикала, содержащего от 2 до 10 атомов углерода; и их комбинации, при условии, что полиорганосилоксан (A) содержит по меньшей мере две присоединенных через атом кремния алкенильных группы на молекулу.
5. Отверждаемая композиция, образующая гистерезисный кремнийорганический гель, по п.1, где каждый органополисилоксан (A) имеет вязкость от около 10 до около 1000000 сП при 25°C и имеет формулу
a
b
c
d
e
f
g
Vi
Vi
Vi
MM DD TT Q,
7
8
9
172
где M=RRRSiO;
Vi=
10
11
12
1/2
MRRRSiO;
13
14
2/2
D=RRSiO;
Vi
15
16
2/2
D=RRSiO;
17
3/2
T=RSiO;
Vi
18
3/2
T=RSiO; и
4/2
Q=SiO,
7
8
9
13
14
17
11
12
15
16
17
где R, R, R, R, R и R независимо представляют собой одновалентные углеводородные радикалы, имеющие от одного до шестидесяти атомов углерода; R представляет собой одновалентный ненасыщенный углеводородный радикал, имеющий от двух до десяти атомов углерода, и R и R независимо представляют собой одновалентные углеводородные радикалы, имеющие от одного до шестидесяти атомов углерода; R представляет собой одновалентный ненасыщенный углеводородный радикал, имеющий от двух до десяти атомов углерода, и R представляет собой одновалентный углеводородный радикал, имеющий от одного до шестидесяти атомов углерода; R представляет собой одновалентный ненасыщенный углеводородный радикал, имеющий от двух до десяти атомов углерода; стехиометрические индексы и g или представляют собой ноль, или положительное число со следующими ограничениями: c больше, чем 10; d равно от нуля до около 40; когда d=0, b=2; b равно от нуля до двух, при условии, что, когда b=0, d=2; b+d равно от 2 до около 40, когда b=1, a=1; a+b>2; и в по существу линейный органополисилоксан, если e+f+g>0, то a+b+c+d≥e+f+g; и органополисилоксан (A) содержит по меньшей мере две присоединенных через атом кремния алкенильных группы на молекулу.
6. Отверждаемая композиция, образующая гистерезисный кремнийорганический гель, по п.1, в которой по меньшей мере две присоединенных через атом кремния алкенильных группы содержат от 1 до около 6 атомов углерода.
7. Отверждаемая композиция, образующая гистерезисный кремнийорганический гель, по п.1, в которой по меньшей мере две присоединенных через атом кремния алкенильных группы представляют собой винил.
8. Отверждаемая композиция, образующая гистерезисный кремнийорганический гель, по п.1, в которой органогруппы органополисилоксана (A) включают в себя метил и/или фенил.
9. Отверждаемая композиция, образующая гистерезисный кремнийорганический гель, по п.1, в которой органоводородполисилоксан (B) включает в себя продукт реакции линейного органоводородполисилоксана, разветвленного органоводородполисилоксана, циклического органоводородполисилоксана и трехмерного органоводородполисилоксана.
10. Отверждаемая композиция, образующая гистерезисный кремнийорганический гель, по п.1, в которой органоводородполисилоксан (B) далее может включать в себя, в добавление к органоводородполисилоксану (B), который независимо содержит по меньшей мере два связанных через атом кремния атома водорода на молекулу, не содержащий водорода органоводородполисилоксан, выбранный из группы, состоящей из линейного органоводородполисилоксана, разветвленного органоводородполисилоксана, циклического органоводородполисилоксана, трехмерного органоводородполисилоксана, смоляного органоводородполисилоксана и их комбинации, где каждый органоводородполисилоксан не содержит любых атомов водорода, связанных с атомом кремния.
24
24
3/2
4/2
11. Отверждаемая композиция, образующая гистерезисный кремнийорганический гель, по п.1, в которой органоводородполисилоксан (B) является по существу смоляным органоводородполисилоксаном и включает в себя не менее, чем около 30% по массе от T и/или Q фрагментов, где T=RSi0 и Q=SiO, где R является выбранным из группы, состоящей из одновалентного углеводородного радикала, имеющего от одного до около шестидесяти атомов углерода, атома водорода и их комбинации.
12. Отверждаемая композиция, образующая гистерезисный кремнийорганический гель, по п.1, в которой органоводородполисилоксан (B) имеет формулу
h
i
j
k
L
m
n
H
H
H
MM DD TT Q,
27
28
29
1/2
где M=RRRSiO;
H
30
31
1/2
M=RRHSiO;
32
33
2/2
D=RRSiO;
H
34
2/2
D=RHSiO;
35
3/2
T=RSiO;
H
3/2
T=HSiO; и
4/2
Q=SiO,
27
28
29
32
33
35
30
31
34
где R, R, R, R, R и R независимо представляют собой одновалентные углеводородные радикалы, имеющие от одного до шестидесяти атомов углерода и являются по существу свободными от алифатической ненасыщенности; R, R и R независимо представляют собой одновалентные углеводородные радикалы, имеющие от одного до шестидесяти атомов углерода или атом водорода и являются по существу свободными от алифатической ненасыщенности, стехиометрические индексы h, i, j, k, L, m и n представляют собой ноль, или положительное число со следующими ограничениями: J является большим, чем 0; k имеет значение от нуля до около 20, когда k=0, i=2; h равно от ноля до около 2; число имеет дополнительное ограничение в том, что i+k равно от 2 до около 20, когда i=1, h=1; h+i>2; и в по меньшей мере одном по существу линейном органоводородполисилоксане, если L+m+n>0, то h+i+j+k>L+m+n; и органоводородполисилоксан (B) содержит по меньшей мере два атома водорода, связанных с атомом кремния, на молекулу.
13. Отверждаемая композиция, образующая гистерезисный кремнийорганический гель, по п.1, где каждый органоводородполисилоксан (B) имеет вязкость от около 0,1 до около 2000 сП при 25°C.
14. Отверждаемая композиция, образующая гистерезисный кремнийорганический гель, по п.1, где каждый органоводородполисилоксан (B) имеет вязкость от около 0,5 до около 1000 сП при 25°C.
15. Отверждаемая композиция, образующая гистерезисный кремнийорганический гель, по п.1, где каждый органоводородполисилоксан (B) имеет вязкость от около 1 до около 500 сП при 25°C.
16. Отверждаемая композиция, образующая гистерезисный кремнийорганический гель, по п.1, где мольное отношение общего количества связанных через атом кремния атомов водорода, содержащихся в органоводородполисилоксане (B), к одной связанной через атом кремния алкенильной группе, содержащейся в органополисилоксане (A), составляет от около 0,25 до около 0,75.
17. Отверждаемая композиция, образующая гистерезисный кремнийорганический гель, по п.1, где мольное отношение общего количества связанных через атом кремния атомов водорода, содержащихся в органоводородполисилоксане (B), к одной связанной через атом кремния алкенильной группе, содержащейся в органополисилоксане (A), составляет от около 0,30 до около 0,65.
18. Отверждаемая композиция, образующая гистерезисный кремнийорганический гель, по п.1, где наполнитель (C) присутствует в количестве от около 35 до около 80 частей по массе на 100 частей органополисилоксана (A).
19. Отверждаемая композиция, образующая гистерезисный кремнийорганический гель, по п.1, где наполнитель (C) присутствует в количестве от около 40 до около 65 частей по массе на 100 частей органополисилоксана (A).
20. Отверждаемая композиция, образующая гистерезисный кремнийорганический гель, по п.1, где наполнитель является выбранным из группы, состоящей из оксида кремния, пирогенного силикагеля, осажденного оксида кремния, оксида титана, окиси алюминия, глины, волластонита, кварца и их комбинации.
21. Отверждаемая композиция, образующая гистерезисный кремнийорганический гель, по п.1, где катализатор (D) представляет собой по меньшей мере один катализатор группы VIIIB.
22. Отверждаемая композиция, образующая гистерезисный кремнийорганический гель, по п.1, где ингибитор (E) имеет алифатическую ненасыщенность и является выбранной из группы, состоящей из диаллил малеата, D-4-винила, 2-метил-3-бутен-2-ола, 1-этинил-1-циклогексанола, 3,5-диметил-1-гексин-3-ола и их комбинации.
2
-1
23. Отверждаемая композиция, образующая гистерезисный кремнийорганический гель, по п.1, включающая в себя специфическую рецептуру, где органополисилоксан (A) представляет собой комбинацию (A-i) винилорганополисилоксана, имеющего вязкость от около 20000 до около 60000 сП при 25°C, присутствующего в количестве от около 60 до около 75 мас.%, и (A-ii) винилорганополисилоксана, имеющего вязкость от около 250 до около 750 сП при 25°C, присутствующего в количестве от около 5 до около 15 мас.%; органоводородполисилоксана (B), представляющего собой по меньшей мере один органоводородполисилоксан, который имеет концевой, связанный через атом кремния атом водорода и/или добавочный, связанный через атом кремния атом водорода помимо концевого, связанного через атом кремния атома водорода на молекулу и имеющий вязкость от около 15 до около 60 сП при 25°C, присутствующий в количестве от около 0,2 до около 0,5 мас.%; наполнитель (C) представляет собой пирогенный силикагель с площадью поверхности от около 200 до около 350 м/г, где упомянутый пирогенный силикагель обработан силаном, где наполнитель (C) присутствует в количестве от около 15 до около 25  мас.%; катализатор (D) представляет собой платиновый катализатор, где катализатор (D) присутствует в количестве от около 10 до около 20 млн; и, ингибитор (E) представляет собой 1-этинил-1-циклогексанол, где ингибитор (E) присутствует в количестве от около 0,05 до около 0,1 мас.%, и все проценты по массе основаны на общей массе композиции, образующей отверждаемый гистерезисный кремнийорганический гель.
24. Гистерезисный кремнийорганический гель, полученный путем отверждения отверждаемой композиции, образующей гистерезисный кремнийорганический гель по п.1.
25. Гистерезисный гель по п.24, имеющий время восстановления предпочтительно более чем около 3 с.
26. Устройство для захвата рукой, имеющее внешнюю поверхность, по меньшей мере часть которой включает в себя гистерезисный кремнийорганический гель по п.25.
27. Устройство для захвата рукой по п.26, которое представляет собой пишущий прибор, бритву, зубную щетку, посуду, спортивный инвентарь, инструмент, устройство с приводом от двигателя или руль.